(57)【特許請求の範囲】
【請求項１】
脂環構造含有重合体及び式（１）で示されるピペリジン誘導体の少なくとも一種を含有する樹脂組成物。
0005115197.tif 000010
（式（１）中、
ｎは１又は２の整数であり、
Ｒ１、Ｒ２、Ｒ３及びＲ４は独立に
炭素原子数１〜４のアルキル基；又は
Ｒ１とＲ２又はＲ３とＲ４は一緒になってテトラメチレン基又はペンタメチレン基を表わし、
Ｒ６及びＲ７は独立に
水素原子；又は
炭素原子数１〜４のアルキル基を表わし、
Ｒ５は
水素原子；
炭素原子数１〜２２のアルキル基；
炭素原子数３〜２２のアルケニル基；
炭素原子数１〜４のアルキル基、フッ素原子、塩素原子、炭素原子数１〜４のアルコキシル基、メチレンジオキシ基及び／又はジ−炭素原子数１〜４のアルキルアミノ基により置換されていてもよい炭素原子数７〜１２のフェニルアルキル基；
炭素原子数１〜２２のアルカノイル基；
炭素原子数２〜３のシアノアルキル基；
炭素原子数１〜２２のヒドロキシアルキル基；又は
炭素原子数２〜２２のアミノアルキル基；を表わし、
Ｘは、
水素原子；
炭素原子数１〜２２のアルキル基；
炭素原子数３〜１２のシクロアルキル基；
炭素原子数６〜１２のビシクロアルキル基：
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
下記式（２）（式中の記号は前記と同じ意味を有する。）で示される基；又は
複素環基を含有する炭素原子数１〜２２のアルキル基；を表わし、
0005115197.tif 000011
Ｙは、ｎが１のとき、
水素原子；
炭素原子数１〜２２のアルキル基；
炭素原子数３〜１２のシクロアルキル基；
炭素原子数６〜１２のビシクロアルキル基：
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい。）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
式（３）（式中の記号は前記と同じ意味を有する。）で示される基；又は
複素環基が挿入された炭素原子数１〜２２のアルキル基を表わし、
0005115197.tif 000012
Ｙは、ｎが２のとき、
炭素原子数２〜２２のアルキレン基；
炭素原子数５〜２２のシクロアルキレン基；
炭素原子数８〜１４のフェニルアルキレン基；
フェニレン基；又は
そのアルキレン鎖中に、酸素原子、硫黄原子もしくは５〜６員の複素環基が挿入された炭素原子数２〜３０のアルキレン基を表わす。）
【請求項２】
式（１）で示されるピペリジン誘導体が、Ｎ，Ｎ’−ビス（２，２，６，６−テトラメチル−４−ピペリジル）−Ｎ，Ｎ’−ジホルミル−アルキレンジアミン、又はＮ，Ｎ’−ビス（２，２，６，６−テトラメチル−４−ピペリジル）−Ｎ，Ｎ’−ビスアルキレン脂肪酸アミドである、請求項１に記載の樹脂組成物。
【請求項３】
式（１）で示されるピペリジン誘導体が、Ｎ，Ｎ’−ビス（２，２，６，６−テトラメチル−４−ピペリジル）−Ｎ，Ｎ’−ジホルミル−ヘキサメチレンジアミン、Ｎ，Ｎ’−ビス（２，２，６，６−テトラメチル−４−Ｎ−メチルピペリジル）−Ｎ，Ｎ’−ジホルミル−ヘキサメチレンジアミン、又はＮ，Ｎ’−ビス（２，２，６，６−テトラメチル−４−ピペリジル）−Ｎ，Ｎ’−ビスヘキサメチレンステアリン酸アミドである、請求項１に記載の樹脂組成物。
【請求項４】
脂環構造含有重合体が、ノルボルネン系重合体、単環の環状オレフィン系重合体、環状共役ジエン系重合体、ビニル脂環式炭化水素系重合体、又はこれらの水素添加物である、請求項１〜３のいずれかに記載の樹脂組成物。
【請求項５】
式（１）で示されるピペリジン誘導体が、脂環構造含有重合体１００重量部に対して０．００１〜５重量部含有する請求項１〜４のいずれかに記載の樹脂組成物。
【発明の詳細な説明】
【技術分野】
【０００１】
本発明は、透明性に優れ、且つ青色光線に対する耐性に優れた樹脂組成物に関する。
【背景技術】
【０００２】
光学用途として用いられる透明樹脂としてはポリカーボネート樹脂、ポリメチルメタクリレート樹脂、脂環構造含有重合体、三酢酸セルロース、ポリエステル樹脂、ポリプロピレン樹脂、ポリアリレート樹脂などが知られている。脂環構造含有重合体としては、ノルボルネン構造を有する単量体を必要に応じて他の単量体と共に重合して得られるノルボルネン系重合体、スチレン−イソプレンランダム共重合体の芳香環を水素化して得られる重合体、テトラシクロドデセンとエチレンとの付加重合体、テトラシクロドデセンとジシクロペンタジエンとの開環重合体を水素化して得られる重合体などが知られており、その優れた透明性のため、容器；光記録媒体、レンズ、プリズム、導光板などの光学部品；と言った成形体の製造に供されている。【０００３】
また、これらの樹脂にヒンダードアミン化合物などを配合して、成形体の特性を向上させることが検討されている。
例えば、特許文献１には、脂環構造含有重合体に配合するヒンダードアミン化合物として、ポリ〔｛６−（１，１，３，３−テトラメチルブチル）アミノ−１，３，５−トリアジン−２，４−ジイル｝｛（２，２，６，６−テトラメチル−４−ピペリジル）イミノ｝ヘキサメチレン｛（（２，２，６，６−テトラメチル−４−ピペリジル）イミノ｝〕などのアミノ基のＮ原子にピペリジン構造が結合したヒンダードアミン化合物を用いると、青色レーザー照射に対しても良好な透過性を維持するディスク基板などの透明成形体を得るができることが記載されている。特許文献２には、紫外線照射によっても色調変化のない導光板などの成形体を得ることを目的として、ジブチルアミンと１，３，５−トリアジン・Ｎ，Ｎ’−ビス（２，２，６，６−テトラメチル−４−ピペリジル−１，６−ヘキサメチレンジアミンとＮ−（２，２，６，６−テトラメチル−４−ピペリジル）ブチルアミンとの重縮合物のような、アミンとトリアジンとを介してピペリジンが結合した重合体状のヒンダードアミン化合物を配合することが提案されている。【０００４】
特許文献３には、耐光性や紫外線遮蔽性に優れた容器を得るため、脂環構造含有重合体に、ヒンダードアミン化合物としてビス（２，２’６，６’−テトラメチル−４−ピペリジン）セバケートのようなジカルボン酸のピペリジンエステルを配合することが提案されている。特許文献４には、脂環構造含有重合体に配合するヒンダードアミン化合物として、コハク酸ジメチルと４−ヒドロキシ−２，２，６，６−テトラメチル−１−ピペリジンエタノールとの重合物やジカルボン酸のピペリジンエステルの一種であるビス〔１，２，２，６，６−ペンタメチル−４−ピペリジル〕〔｛３，５−ビス（１，１−ジメチルエチル）−４−ヒドロキシフェニル｝メチル〕ブチルマロネートなどを配合した組成物が透明性や耐光安定性に優れたバックライトなどの成形体を与えることが開示されている。特許文献５には、熱可塑性ノルボルネン樹脂に、ヒンダードアミン化合物として、炭素原子にピペリジン構造が結合した化合物である〔１−｛２−（３−〔３，５−ジ−ｔ−ブチル−４−ヒドロキシフェニル〕プロピオニルオキシ）エチル｝−４−｛３−３，５−ジ−ｔ−ブチル−４−ヒドロキシフェニル｝プロピオニルオキシ〕−２，２，６，６−テトラメチルピペリジンを配合することで、高温環境下でも白濁せず透明な成形体を得ることが開示されている。【０００５】
ところで、特許文献６には、アミド結合のＮ原子にピペリジン構造が結合した、新規のヒンダードアミン化合物として、Ｎ，Ｎ’−（２，２，６，６−テトラメチル−４−ピペリジル）−Ｎ，Ｎ’−ジホルミルヘキサメチレンジアミンなどのピペリジン誘導体が開示されている。ここには、このピペリジン誘導体が固有の色を持たず、有機重合体との相溶性が良好で、低い蒸気圧を有し、熱分解に対しても安定であると述べてられている。特許文献７は、このようなヒンダードアミン化合物を、ポリエチレン、ポリカーボネート樹脂、ポリメタクリレート樹脂などの合成樹脂に配合することで、加熱条件下で黄変しにくい成形体が得られると記載されている。【０００６】
【特許文献１】ＷＯ０４／０８５５３８号公報
【特許文献２】特開２００３−２７６０４７号公報
【特許文献３】特開平７−２１６１５２号公報
【特許文献４】ＷＯ０１／９２４１２号公報
【特許文献５】特開平９−２６８２５０号公報
【特許文献６】特開平１−１６０９５９号公報
【特許文献７】特表２００３−５２９５８８号公報
【発明の開示】
【発明が解決しようとする課題】
【０００７】
本発明者は、上記の従来の透明樹脂組成物を種々検討したが、これら従来の透明樹脂組成物の成形品にブルーレーザーのような青色光線を長時間照射すると、成形品の光線透過率が低下したり、高湿条件下で吸湿するため、ブルーレーザーを使用した光学機器、例えばＤＶＤなどの光記録装置に用いる光学部品の材料としては十分に満足できるものでなかった。
本発明の目的は、吸水しにくく、透明性に優れ、且つ青色光線に対する耐性に優れた樹脂組成物を提供することにある。
【課題を解決するための手段】
【０００８】
そこで、本発明者は、さらに種々検討した結果、環状オレフィン樹脂などの脂環構造含有重合体に、アミド結合のＮ原子にピペリジン構造が結合した化合物であるＮ，Ｎ’−ビス（２，２，６，６−テトラメチル−４−ピペリジル）−Ｎ，Ｎ’−ジホルミル−ヘキサメチレンジアミンなどの特定構造のピペリジン誘導体を配合すると、脂環構造含有重合体に従来から配合されていたヒンダードアミン化合物と比べて、青色光線に対する耐性と透明性に優れ、更に他の特性も良好な透明成形体が得られることを見出し、本発明を完成するに至った。【０００９】
かくして本発明によれば、脂環構造含有重合体及び式（１）で示されるピペリジン誘導体の少なくとも一種を含有する樹脂組成物が提供される。【００１０】
【化１】
0005115197.tif 000002
【００１１】
（式（１）中、
ｎは１又は２の整数であり、【００１２】
Ｒ１、Ｒ２、Ｒ３及びＲ４は独立に
炭素原子数１〜４のアルキル基；又は
Ｒ１とＲ２又はＲ３とＲ４は一緒になってテトラメチレン基又はペンタメチレン基を表わし、【００１３】
Ｒ６及びＲ７は独立に
水素原子；又は
炭素原子数１〜４のアルキル基を表わし、【００１４】
Ｒ５は
水素原子；
炭素原子数１〜２２のアルキル基；
炭素原子数３〜２２のアルケニル基；
炭素原子数１〜４のアルキル基、フッ素原子、塩素原子、炭素原子数１〜４のアルコキシル基、メチレンジオキシ基及び／又はジ−炭素原子数１〜４のアルキルアミノ基により置換されていてもよい炭素原子数７〜１２のフェニルアルキル基；
炭素原子数１〜２２のアルカノイル基；
炭素原子数２〜３のシアノアルキル基；
炭素原子数１〜２２のヒドロキシアルキル基；又は
炭素原子数２〜２２のアミノアルキル基；を表わし、【００１５】
Ｘは、
水素原子；
炭素原子数１〜２２のアルキル基；
炭素原子数３〜１２のシクロアルキル基；
炭素原子数６〜１２のビシクロアルキル基：
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
下記式（２）（式中の記号は前記と同じ意味を有する。）で示される基；又は
複素環基を含有する炭素原子数１〜２２のアルキル基；を表わし、【００１６】
【化２】
0005115197.tif 000003
【００１７】
Ｙは、ｎが１のとき、
水素原子；
炭素原子数１〜２２のアルキル基；
炭素原子数３〜１２のシクロアルキル基；
炭素原子数６〜１２のビシクロアルキル基：
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい。）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
式（３）（式中の記号は前記と同じ意味を有する。）で示される基；又は
複素環基が挿入された炭素原子数１〜２２のアルキル基を表わし、【００１８】
【化３】
0005115197.tif 000004
【００１９】
Ｙは、ｎが２のとき、
炭素原子数２〜２２のアルキレン基；
炭素原子数５〜２２のシクロアルキレン基；
炭素原子数８〜１４のフェニルアルキレン基；
フェニレン基；又は
そのアルキレン鎖中に、酸素原子、硫黄原子もしくは５〜６員の複素環基が挿入された炭素原子数２〜３０のアルキレン基を表わす。）【００２０】
また、本発明の好適な態様として、（２）  式（１）中のＲ１、Ｒ２、Ｒ３及びＲ４がいずれもメチル基、Ｒ５が水素原子又はメチル基、Ｒ６及びＲ７が水素原子である前記樹脂組成物、
（３）  式（１）中のＸが水素原子である前記樹脂組成物、
（４）  式（１）中のｎが２であり、Ｘが水素原子であり、且つＹがヘキサメチレン基である前記樹脂組成物、及び／又は
（５）  式（１）で示されるピペリジン誘導体が、Ｎ，Ｎ’−ビス（２，２，６，６−テトラメチル−４−ピペリジル）−Ｎ，Ｎ’−ジホルミル−アルキレンジアミン、又はＮ，Ｎ’−ビス（２，２，６，６−テトラメチル−４−ピペリジル）−Ｎ，Ｎ’−ビスアルキレン脂肪酸アミドである、前記樹脂組成物。
（６）  式（１）で示されるピペリジン誘導体が、Ｎ，Ｎ’−ビス（２，２，６，６−テトラメチル−４−ピペリジル）−Ｎ，Ｎ’−ジホルミル−ヘキサメチレンジアミン、Ｎ，Ｎ’−ビス（２，２，６，６−テトラメチル−４−Ｎ−メチルピペリジル）−Ｎ，Ｎ’−ジホルミル−ヘキサメチレンジアミン、又はＮ，Ｎ’−ビス（２，２，６，６−テトラメチル−４−ピペリジル）−Ｎ，Ｎ’−ビスヘキサメチレンステアリン酸アミドである、前記樹脂組成物。【００２１】
（７）  脂環構造含有重合体が、ノルボルネン系重合体、単環の環状オレフィン系重合体、環状共役ジエン系重合体、ビニル脂環式炭化水素系重合体、又はこれらの水素添加物である、前記樹脂組成物。
（８）  脂環構造含有重合体が、ノルボルネン系重合体、又はビニル脂環式炭化水素系重合体若しくはその水素添加物である、前記樹脂組成物。
（９）  脂環構造含有重合体が、ノルボルネン系モノマーの開環重合体及びその水素添加物、ノルボルネン系モノマーの付加重合体及びその水素添加物、ノルボルネン系モノマーとビニル化合物の付加共重合体及びその水素添加物、又はビニル芳香族系単量体の重合体の芳香環部分の水素添加物である、前記樹脂組成物。
（１０）  式（１）で示されるピペリジン誘導体が、脂環構造含有重合体１００重量部に対して０．００１〜５重量部含有する、前記樹脂組成物。
（１１）  光学用である前記樹脂組成物が提供される。
【発明の効果】
【００２２】
本発明の樹脂組成物を用いた成形体は、吸水し難く、透明性に優れ、且つブルーレーザーなどの短波長の青色光線を長時間照射しても、光線透過率がほとんど低下しない。そのため、本発明の樹脂組成物は、レンズ、回折格子、プリズムなどの光学材料として、特にブルーレーザーを使用する光学材料として、好適である。
【発明を実施するための最良の形態】
【００２３】
本発明の樹脂組成物は、脂環構造含有重合体とピペリジン誘導体を含有するものである。
本発明の樹脂組成物に含有されるピペリジン誘導体は、式（１）で表されるものである。【００２４】
【化４】
0005115197.tif 000005
【００２５】
式（１）中のｎは
１又は２の整数である。
すなわち、式（１）のかぎ括弧内の構造のものが１つか、又は二つあるということである。【００２６】
式（１）中のＲ１、Ｒ２、Ｒ３及びＲ４は、独立に
炭素原子数１〜４のアルキル基；又は
Ｒ１とＲ２又はＲ３とＲ４は一緒になってテトラメチレン基又はペンタメチレン基；を表わす。
Ｒ１、Ｒ２、Ｒ３及びＲ４は好ましくは炭素原子数１〜４のアルキル基、特に好ましくはメチル基である。【００２７】
式（１）中のＲ６及びＲ７は、独立に
水素原子；又は
炭素原子数１〜４のアルキル基を表わす。
Ｒ６及びＲ７は水素原子又はメチル基が好ましく、とくに水素原子が好ましい。【００２８】
式（１）中のＲ５は
水素原子；
炭素原子数１〜２２のアルキル基；
炭素原子数３〜２２のアルケニル基；
炭素原子数１〜４のアルキル基、フッ素原子、塩素原子、炭素原子数１〜４のアルコキシル基、メチレンジオキシ基及び／又はジ−炭素原子数１〜４のアルキル−アミノ基により置換されていてもよい炭素原子数７〜１２のフェニルアルキル基；
炭素原子数１〜２２のアルカノイル基；
炭素原子数２〜３のシアノアルキル基；
炭素原子数１〜２２のヒドロキシアルキル基；又は
炭素原子数２〜２２のアミノアルキル基；を表わす。
Ｒ５は、好ましくは水素原子又は炭素原子数１〜４のアルキル基、特に好ましくは水素原子又はメチル基である。【００２９】
式（１）中のＸは、
水素原子；
炭素原子数１〜２２のアルキル基；
炭素原子数３〜１２のシクロアルキル基；
炭素原子数６〜１２のビシクロアルキル基；
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
下記式（２）（式中の記号は前記と同じ意味を有する。）で示される基；又は
複素環基を含有する炭素原子数１〜２２のアルキル基；を表す。【００３０】
【化５】
0005115197.tif 000006
【００３１】
Ｘは、これらのうち、水素原子、炭素原子数１〜２２のアルキル基、炭素原子数３〜１２のシクロアルキル基が好ましく、水素原子又は炭素原子数１〜２２のアルキル基がより好ましく、水素原子が特に好ましい。【００３２】
式（１）中のＹは、ｎが１のとき、
水素原子；
炭素原子数１〜２２のアルキル基；
炭素原子数３〜１２のシクロアルキル基；
炭素原子数６〜１２のビシクロアルキル基；
（尚、前記炭素原子数１〜２２のアルキル基、炭素原子数３〜１２のシクロアルキル基、炭素原子数６〜１２のビシクロアルキル基は、シアノ基、水酸基もしくは炭素原子数１〜４のアルコキシカルボニル基により置換されていてもよく、また、前記炭素原子数１〜２２のアルキル基のうち炭素数が２〜２２のものは、そのアルキル鎖中に酸素原子もしくは硫黄原子を有したエーテル構造になったものであってもよい。）
炭素原子数１〜４のアルキル基、フッ素原子、塩素原子、炭素原子数１〜４のアルコキシル基、メチレンジオキシ基、エチレンジオキシ基もしくはジ−炭素原子数１〜４のアルキル−アミノ基により置換されていてもよい炭素原子数７〜２２のフェニル−もしくは−ジフェニルアルキル基；
炭素原子数１〜４のアルキル基もしくは炭素原子数１〜４のアルコキシカルボニル基により置換されていてもよいフェニル基；
式（３）（式中の記号は前記と同じ意味を有する。）で示される基；又は
複素環基が挿入された炭素原子数１〜２２のアルキル基を表わす。【００３３】
【化６】
0005115197.tif 000007
【００３４】
Ｙは、ｎが１のとき、水素原子、炭素原子数１〜２２のアルキル基、炭素原子数３〜１２のシクロアルキル基が好ましく、炭素原子数２又は６のアルキレン基が特に好ましく、炭素原子数６のアルキレン基（ヘキサメチレン基）がとりわけ好ましい。【００３５】
式（１）中のＹは、ｎが２のとき、
炭素原子数２〜２２のアルキレン基；
炭素原子数５〜２２のシクロアルキレン基；
炭素原子数８〜１４のフェニルアルキレン基；
フェニレン基；又は
そのアルキレン鎖中に、酸素原子、硫黄原子もしくは５〜６員の複素環基が挿入された炭素原子数２〜３０のアルキレン基を表わす。
Ｙは、ｎが２のとき、炭素原子数２〜２２のアルキレン基；炭素原子数５〜２２のシクロアルキレン基；炭素原子数８〜１４のフェニルアルキレン基が好ましく、炭素原子数２〜２２のアルキレン基が特に好ましい。【００３６】
式（１）で表されるピペリジン誘導体の具体例としては、特開平１−１６０９５９号公報に開示されている、Ｘが水素原子の化合物が挙げられる。具体的には、４−（ホルミルアミノ）−２，２，６，６−テトラメチルピペリジン、４−（Ｎ−ブチル−Ｎ−ホルミルアミノ）−２，２，６，６−テトラメチルピペリジン、４−（Ｎ−オクチル−Ｎ−ホルミルアミノ）−２，２，６，６−テトラメチルピペリジン、４−（Ｎ−シクロペンチル−Ｎ−ホルミルアミノ）−２，２，６，６−テトラメチルピペリジン、４−（Ｎ−シクロヘキシル−Ｎ−ホルミルアミノ）−２，２，６，６−テトラメチルピリジン、４−（Ｎ−フェニルエチル−Ｎ−ホルミルアミノ）−２，２，６，６−テトラメチルピリジン、４−〔Ｎ−（２，２，６，６−テトラメチル−４−ピペリジル）−Ｎ−ホルミルアミノ〕−２，２，６，６−テトラメチルピリジン、Ｎ，Ｎ’−ビス（２，２，６，６−テトラメチル−４−ピペリジル）−Ｎ，Ｎ’−ジホルミルエチレンジアミン、Ｎ，Ｎ’−ビス（２，２，６，６−テトラメチル−４−ピペリジル）−Ｎ，Ｎ’−ジホルミル−ヘキサメチレンジアミン、Ｎ，Ｎ’−ビス（２，２，６，６−テトラメチル−４−ピペリジル）−Ｎ，Ｎ’−ジホルミル−トリメチレンジアミン、Ｎ，Ｎ’−ビス（２，２，６，６−テトラメチル−４−ピペリジル）−Ｎ，Ｎ’−ジホルミル−１，４−キシリレンジアミン、４−（Ｎ−ペンチル−Ｎ−ホルミルアミノ）−２，２，６，６−テトラメチルピペリジン、４−（Ｎ−ヘキシル−Ｎ−ホルミルアミノ）−２，２，６，６−テトラメチルピペリジン、４−（Ｎ−デシル−Ｎ−ホルミルアミノ）−２，２，６，６−テトラメチルピペリジン、【００３７】
４−（Ｎ−ドデシル−Ｎ−ホルミルアミノ）−２，２，６，６−テトラメチルピペリジン、４−（Ｎ−オクタデシル−Ｎ−ホルミルアミノ）−２，２，６，６−テトラメチルピペリジン、４−（Ｎ−ｔ−ブチル−Ｎ−ホルミルアミノ）−２，２，６，６−テトラメチルピペリジン、４−（Ｎ−ｉ−プロピル−Ｎ−ホルミルアミノ）−２，２，６，６−テトラメチルピペリジン、４−（Ｎ−３−メチルブチル−Ｎ−ホルミルアミノ）−２，２，６，６−テトラメチルピペリジン、４−（Ｎ−メチルシクロヘキシル−Ｎ−ホルミルアミノ）−２，２，６，６−テトラメチルピリジン、４−（Ｎ−１，２，２−トリメチルプロピル−Ｎ−ホルミルアミノ）−２，２，６，６−テトラメチルピペリジン、４−（Ｎ−１、３−ジメチルブチル−Ｎ−ホルミルアミノ）−２，２，６，６−テトラメチルピペリジン、４−（Ｎ−２−エチルヘキシル−Ｎ−ホルミルアミノ）−２，２，６，６−テトラメチルピペリジン、４−（Ｎ−（１−ベンジル−２−フェニルエチル）−Ｎ−ホルミルアミノ）−２，２，６，６−テトラメチルピペリジン、４−（Ｎ−１−ベンジルエチル−Ｎ−ホルミルアミノ）−２，２，６，６−テトラメチルピペリジン、４−（Ｎ−ベンジル−Ｎ−ホルミルアミノ）−２，２，６，６−テトラメチルピペリジン、４−（Ｎ−メチルベンジル−Ｎ−ホルミルアミノ）−２，２，６，６−テトラメチルピペリジン、４−（Ｎ−メトキシベンジル−Ｎ−ホルミルアミノ）−２，２，６，６−テトラメチルピペリジン、４−（Ｎ−ジメチルアミノベンジル−Ｎ−ホルミルアミノ）−２，２，６，６−テトラメチルピペリジン、４−（Ｎ−フルオロベンジル−Ｎ−ホルミルアミノ）−２，２，６，６−テトラメチルピペリジン、４−（Ｎ−クロロベンジル−Ｎ−ホルミルアミノ）−２，２，６，６−テトラメチルピペリジン、４−（Ｎ−ピリジニルメチル−Ｎ−ホルミルアミノ）−２，２，６，６−テトラメチルピペリジン、４−（Ｎ−エトキシエチル−Ｎ−ホルミルアミノ）−２，２，６，６−テトラメチルピペリジン、【００３８】
４−（Ｎ−エトキシプロピル−Ｎ−ホルミルアミノ）−２，２，６，６−テトラメチルピペリジン、４−（Ｎ−（３−（２−エチルヘキソキシ）プロピル）−Ｎ−ホルミルアミノ）−２，２，６，６−テトラメチルピペリジン、４−（Ｎ−ジメチルアミノプロピル−Ｎ−ホルミルアミノ）−２，２，６，６−テトラメチルピペリジン、４−（Ｎ−ジエチルアミノエチル−Ｎ−ホルミルアミノ）−２，２，６，６−テトラメチルピペリジン、４−（Ｎ−（２−（ジイソプロピルアミノ）エチル）−Ｎ−ホルミルアミノ）−２，２，６，６−テトラメチルピペリジン、４−（Ｎ−（２−（１−ピロリジル）エチル）−Ｎ−ホルミルアミノ）−２，２，６，６−テトラメチルピペリジン、４−（Ｎ−（ビシクロ〔２．２．１〕ヘプチル）−Ｎ−ホルミルアミノ）−２，２，６，６−テトラメチルピペリジン、４−（Ｎ−イソプロピルベンジル−Ｎ−ホルミルアミノ）−２，２，６，６−テトラメチルピペリジン、４−（Ｎ−（３，４−（メチレンジオキシ）ベンジル）−Ｎ−ホルミルアミノ）−２，２，６，６−テトラメチルピペリジン、４−（Ｎ−（２，４，６−トリメチルベンジル）−Ｎ−ホルミルアミノ）−２，２，６，６−テトラメチルピペリジン、４−（Ｎ−２，２−ジメチルプロピル−Ｎ−ホルミルアミノ）−２，２，６，６−テトラメチルピペリジン、４−（Ｎ−シクロドデシル−Ｎ−ホルミルアミノ）−２，２，６，６−テトラメチルピペリジン、４−（Ｎ−４−ヒドロキシブチル−Ｎ−ホルミルアミノ）−２，２，６，６−テトラメチルピペリジン、４−（Ｎ−（２−（４ーモルホリニル）エチル）−Ｎ−ホルミルアミノ）−２，２，６，６−テトラメチルピペリジン、４−（Ｎ−シクロヘキシル−Ｎ−ホルミルアミノ）−２，２，６，６−テトラメチルピペリジンと無水酢酸との反応物（すなわち、４−（Ｎ−シクロヘキシル−Ｎ−ホルミルアミノ）−２，２，６，６−テトラメチル−Ｎ−メチルカルボニルピペリジン）がある。【００３９】
また、式（１）中のＸが水素原子であるものの別の例としては、特表２００３−５２９５８８号公報に開示されている、４−（ホルミルアミノ）−２，２，６，６−テトラメチルーＮ−メチルピペリジン、４−（Ｎ−ブチル−Ｎ−ホルミルアミノ）−２，２，６，６−テトラメチルーＮ−メチルピペリジン、４−（Ｎ−オクチル−Ｎ−ホルミルアミノ）−２，２，６，６−テトラメチルーＮ−メチルピペリジン、４−（Ｎ−シクロペンチル−Ｎ−ホルミルアミノ）−２，２，６，６−テトラメチルーＮ−メチルピペリジン、４−（Ｎ−シクロヘキシル−Ｎ−ホルミルアミノ）−２，２，６，６−テトラメチルーＮ−メチルピリジン、４−（Ｎ−フェニルエチル−Ｎ−ホルミルアミノ）−２，２，６，６−テトラメチルーＮ−メチルピリジン、４−〔Ｎ−（２，２，６，６−テトラメチル−４−ピペリジル）−Ｎ−ホルミルアミノ〕−２，２，６，６−テトラメチルーＮ−メチルピリジン、Ｎ，Ｎ’−ビス（２，２，６，６−テトラメチル−４−Ｎ−メチルピペリジル）−Ｎ，Ｎ’−ジホルミル−エチレンジアミン、Ｎ，Ｎ’−ビス（２，２，６，６−テトラメチル−４ーＮ−メチルピペリジル）−Ｎ，Ｎ’−ジホルミル−ヘキサメチレンジアミン、Ｎ，Ｎ’−ビス（２，２，６，６−テトラメチル−４ーＮ−メチルピペリジル）−Ｎ，Ｎ’−ジホルミル−トリメチレンジアミン、Ｎ，Ｎ’−ビス（２，２，６，６−テトラメチル−４ーＮ−メチルピペリジル）−Ｎ，Ｎ’−ジホルミル−１，４−キシリレンジアミン、４−（Ｎ−ペンチル−Ｎ−ホルミルアミノ）−２，２，６，６−テトラメチルーＮ−メチルピペリジン、４−（Ｎ−ヘキシル−Ｎ−ホルミルアミノ）−２，２，６，６−テトラメチルーＮ−メチルピペリジン、４−（Ｎ−デシル−Ｎ−ホルミルアミノ）−２，２，６，６−テトラメチルーＮ−メチルピペリジン、４−（Ｎ−（２−（４ーモルホリニル）エチル）−Ｎ−ホルミルアミノ）−２，２，６，６−テトラメチルーＮ−メチルピペリジンなどが挙げられる。これらは一種単独で、又は２種以上を組み合わせて用いることができる。【００４０】
また、前記式（１）のＸが脂肪酸由来の基である化合物として、Ｎ，Ｎ’−ビス（２，２，６，６−テトラメチル−４−ピペリジル）−Ｎ，Ｎ’−ビスヘキサメチレン酢酸アミド、Ｎ，Ｎ’−ビス（２，２，６，６−テトラメチル−４−ピペリジル）−Ｎ，Ｎ’−ビスヘキサメチレンプロピオン酸アミド、Ｎ，Ｎ’−ビス（２，２，６，６−テトラメチル−４−ピペリジル）−Ｎ，Ｎ’−ビスヘキサメチレン酪酸アミド、Ｎ，Ｎ’−ビス（２，２，６，６−テトラメチル−４−ピペリジル）−Ｎ，Ｎ’−ビスヘキサメチレン吉草酸アミド、Ｎ，Ｎ’−ビス（２，２，６，６−テトラメチル−４−ピペリジル）−Ｎ，Ｎ’−ビスヘキサメチレンカプロン酸アミド、Ｎ，Ｎ’−ビス（２，２，６，６−テトラメチル−４−ピペリジル）−Ｎ，Ｎ’−ビスヘキサメチレンヘプタン酸アミド、Ｎ，Ｎ’−ビス（２，２，６，６−テトラメチル−４−ピペリジル）−Ｎ，Ｎ’−ビスヘキサメチレンカプリル酸アミド、Ｎ，Ｎ’−ビス（２，２，６，６−テトラメチル−４−ピペリジル）−Ｎ，Ｎ’−ビスヘキサメチレンペラルゴン酸アミド、Ｎ，Ｎ’−ビス（２，２，６，６−テトラメチル−４−ピペリジル）−Ｎ，Ｎ’−ビスヘキサメチレンカプリン酸アミド、Ｎ，Ｎ’−ビス（２，２，６，６−テトラメチル−４−ピペリジル）−Ｎ，Ｎ’−ビスヘキサメチレンウンデシル酸アミド、Ｎ，Ｎ’−ビス（２，２，６，６−テトラメチル−４−ピペリジル）−Ｎ，Ｎ’−ビスヘキサメチレンラウリン酸アミド、Ｎ，Ｎ’−ビス（２，２，６，６−テトラメチル−４−ピペリジル）−Ｎ，Ｎ’−ビスヘキサメチレントリデシル酸アミド、Ｎ，Ｎ’−ビス（２，２，６，６−テトラメチル−４−ピペリジル）−Ｎ，Ｎ’−ビスヘキサメチレンミリスチン酸アミド、Ｎ，Ｎ’−ビス（２，２，６，６−テトラメチル−４−ピペリジル）−Ｎ，Ｎ’−ビスヘキサメチレンペンタデシル酸アミド、Ｎ，Ｎ’−ビス（２，２，６，６−テトラメチル−４−ピペリジル）−Ｎ，Ｎ’−ビスヘキサメチレンパルチミン酸アミド、Ｎ，Ｎ’−ビス（２，２，６，６−テトラメチル−４−ピペリジル）−Ｎ，Ｎ’−ビスヘキサメチレンマルガリン酸アミド、【００４１】
Ｎ，Ｎ’−ビス（２，２，６，６−テトラメチル−４−ピペリジル）−Ｎ，Ｎ’−ビスヘキサメチレンステアリン酸アミド、Ｎ，Ｎ’−ビス（２，２，６，６−テトラメチル−４−ピペリジル）−Ｎ，Ｎ’−ビスヘキサメチレンノナデシル酸アミド、Ｎ，Ｎ’−ビス（２，２，６，６−テトラメチル−４−ピペリジル）−Ｎ，Ｎ’−ビスヘキサメチレンアラキン酸アミド、Ｎ，Ｎ’−ビス（２，２，６，６−テトラメチル−４−ピペリジル）−Ｎ，Ｎ’−ビスヘキサメチレンベヘン酸アミドＮ，Ｎ’−ビス（２，２，６，６−テトラメチル−４−ピペリジル）−Ｎ，Ｎ’−ビスヘキサメチレンアクリル酸アミド、Ｎ，Ｎ’−ビス（２，２，６，６−テトラメチル−４−ピペリジル）−Ｎ，Ｎ’−ビスヘキサメチレンクロトン酸アミド、Ｎ，Ｎ’−ビス（２，２，６，６−テトラメチル−４−ピペリジル）−Ｎ，Ｎ’−ビスヘキサメチレンアンゲリカ酸アミド、Ｎ，Ｎ’−ビス（２，２，６，６−テトラメチル−４−ピペリジル）−Ｎ，Ｎ’−ビスヘキサメチレンブレンツテレビン酸アミド、Ｎ，Ｎ’−ビス（２，２，６，６−テトラメチル−４−ピペリジル）−Ｎ，Ｎ’−ビスヘキサメチレンシトロネル酸アミド、Ｎ，Ｎ’−ビス（２，２，６，６−テトラメチル−４−ピペリジル）−Ｎ，Ｎ’−ビスヘキサメチレンウンデシレン酸アミド、Ｎ，Ｎ’−ビス（２，２，６，６−テトラメチル−４−ピペリジル）−Ｎ，Ｎ’−ビスヘキサメチレンリンデル酸アミド、Ｎ，Ｎ’−ビス（２，２，６，６−テトラメチル−４−ピペリジル）−Ｎ，Ｎ’−ビスヘキサメチレン抹香酸アミド、Ｎ，Ｎ’−ビス（２，２，６，６−テトラメチル−４−ピペリジル）−Ｎ，Ｎ’−ビスヘキサメチレンゾマーリン酸アミド、Ｎ，Ｎ’−ビス（２，２，６，６−テトラメチル−４−ピペリジル）−Ｎ，Ｎ’−ビスヘキサメチレンオレイン酸アミド、Ｎ，Ｎ’−ビス（２，２，６，６−テトラメチル−４−ピペリジル）−Ｎ，Ｎ’−ビスヘキサメチレンガドレイン酸アミドなどが挙げられる。【００４２】
これらのうち、Ｎ，Ｎ’−ビス（２，２，６，６−テトラメチル−４−ピペリジル）−Ｎ，Ｎ’−ジホルミル−アルキレンジアミン、Ｎ，Ｎ’−ビス（２，２，６，６−テトラメチル−４−ピペリジル）−Ｎ，Ｎ’−ビスアルキレン脂肪酸アミドが好ましく、特にＮ，Ｎ’−ビス（２，２，６，６−テトラメチル−４−ピペリジル）−Ｎ，Ｎ’−ジホルミルヘキサメチレンジアミンが好ましい。【００４３】
式（１）で示されるピペリジン誘導体の量は、後記の脂環構造含有重合体１００重量部に対して、好ましくは０．００１〜５重量部、より好ましくは０．０１〜１重量部である。【００４４】
本発明で使用される脂環構造含有重合体は、主鎖及び／又は側鎖に脂環構造を有するものであり、耐熱性、機械強度などの観点から、主鎖に脂環構造を有するものが好ましい。【００４５】
脂環構造としては、シクロアルカン構造、シクロアルケン構造などが挙げられるが、機械強度、耐熱性などの観点から、シクロアルカン構造が好ましい。脂環構造を構成する炭素原子数は、機械強度、耐熱性、成形加工性の観点から、通常４〜３０個、好ましくは５〜２０個、より好ましくは５〜１５個の範囲である。脂環構造を有する繰り返し単位の割合は、使用目的に応じて適宜選択されるが、通常５０重量％以上、好ましくは７０重量％以上、より好ましくは９０重量％以上である。脂環構造を有する繰り返し単位の割合がこの範囲にあることが耐熱性、機械強度の観点から好ましい。【００４６】
こうした脂環構造含有重合体の具体例としては、ノルボルネン系重合体、単環の環状オレフィン系重合体、環状共役ジエン系重合体、ビニル脂環式炭化水素系重合体、及びこれらの水素添加物などが挙げられる。これらの中でも、ノルボルネン系重合体、ビニル脂環式炭化水素系重合体及びその水素添加物が好ましく、ノルボルネン系重合体が耐熱性、機械強度の点からより好ましい。【００４７】
ノルボルネン系重合体は、例えば、特開平３−１４８８２号公報や、特開平３−１２２１３７号公報などに開示されている公知の重合体であり、具体的には、ノルボルネン系モノマーの開環重合体及びその水素添加物、ノルボルネン系モノマーの付加重合体及びその水素添加物、ノルボルネン系モノマーとビニル化合物の付加共重合体及びその水素添加物などが挙げられる。これらのうちノルボルネン系重合体水素添加物が好ましい。【００４８】
重合に用いるノルボルネン系モノマーの具体例としては、ビシクロ［２．２．１］ヘプト−２−エン（慣用名：ノルボルネン）、５−メチル−ビシクロ［２．２．１］ヘプト−２−エン、５，５−ジメチル−ビシクロ［２．２．１］ヘプト−２−エン、５−エチル−ビシクロ［２．２．１］ヘプト−２−エン、５−ブチル−ビシクロ［２．２．１］ヘプト−２−エン、５−ヘキシル−ビシクロ［２．２．１］ヘプト−２−エン、５−オクチル−ビシクロ［２．２．１］ヘプト−２−エン、５−オクタデシル−ビシクロ［２．２．１］ヘプト−２−エン、５−エチリデン−ビシクロ［２．２．１］ヘプト−２−エン、５−メチリデン−ビシクロ［２．２．１］−ヘプト−２−エン、５−ビニル−ビシクロ［２．２．１］ヘプト−２−エン、５−プロペニル−ビシクロ［２．２．１］ヘプト−２−エン、【００４９】
５−メトキシ−カルボニル−ビシクロ［２．２．１］ヘプト−２−エン、５−シアノ−ビシクロ［２．２．１］ヘプト−２−エン、５−メチル−５−メトキシカルボニル−ビシクロ［２．２．１］ヘプト−２−エン、５−メトキシカルボニル−ビシクロ［２．２．１］ヘプト−２−エン、５−エトキシカルボニル−ビシクロ［２．２．１］ヘプト−２−エン、５−メチル−５−エトキシカルボニル−ビシクロ［２．２．１］ヘプト−２−エン、ビシクロ［２．２．１］ヘプト−５−エニル−２−メチルプロピオネイト、ビシクロ［２．２．１］ヘプト−５−エニル−２−メチルオクタネイト、ビシクロ［２．２．１］ヘプト−２−エン−５，６−ジカルボン酸無水物、５−ヒドロキシメチル−ビシクロ［２．２．１］ヘプト−２−エン、５，６−ジ（ヒドロキシメチル）−ビシクロ［２．２．１］ヘプト−２−エン、５−ヒドロキシ−ｉ−プロピル−ビシクロ［２．２．１］ヘプト−２−エン、ビシクロ［２．２．１］ヘプト−２−エン、５，６−ジカルボキシ−ビシクロ［２．２．１］ヘプト−２−エン、ビシクロ［２．２．１］ヘプト−２−エン−５，６−ジカルボン酸イミド、５−シクロペンチル−ビシクロ［２．２．１］ヘプト−２−エン、５−シクロヘキシル−ビシクロ［２．２．１］ヘプト−２−エン、５−シクロヘキセニル−ビシクロ［２．２．１］ヘプト−２−エン、５−フェニル−ビシクロ［２．２．１］ヘプト−２−エン、【００５０】
トリシクロ［４．３．１２，５．０１，６］デカ−３，７−ジエン（慣用名：ジシクロペンタジエン）、トリシクロ［４．３．１２，５．０１，６］デカ−３−エン、トリシクロ［４．４．１２，５．０１，６］ウンデカ−３，７−ジエン若しくはトリシクロ［４．４．１２，５．０１，６］ウンデカ−３，８−ジエン、トリシクロ［４．４．１２，５．０１，６］ウンデカ−３−エン、テトラシクロ［７．４．１１０，１３．０１，９．０２，７］トリデカ−２，４，６，１１−テトラエン（１，４−メタノ−１，４，４ａ，９ａ−テトラヒドロフルオレンともいう）、テトラシクロ［８．４．１１１，１４．０１，１０．０３，８］テトラデカ−３，５，７，１２−テトラエン（１，４−メタノ−１，４，４ａ，５，１０，１０ａ−ヘキサヒドロアントラセンともいう）などのノルボルナン環を有しないノルボルネン系モノマー；【００５１】
テトラシクロ［４．４．１２，５．１７，１０．０］ドデカ−３−エン（慣用名：テトラシクロドデセン）、８−メチル−テトラシクロ［４．４．１２，５．１７，１０．０］ドデカ−３−エン、８−メチル−テトラシクロ［４．４．１２，５．１７，１０．０］ドデカ−３−エン、８−エチル−テトラシクロ［４．４．１２，５．１７，１０．０］ドデカ−３−エン、８−メチリデン−テトラシクロ［４．４．１２，５．１７，１０．０］ドデカ−３−エン、８−エチリデン−テトラシクロ［４．４．１２，５．１７，１０．０］ドデカ−３−エン、８−ビニル−テトラシクロ［４．４．１２，５．１７，１０．０］ドデカ−３−エン、８−プロペニル−テトラシクロ［４．４．１２，５．１７，１０．０］ドデカ−３−エン、８−メトキシカルボニル−テトラシクロ［４．４．１２，５．１７，１０．０］ドデカ−３−エン、８−メチル−８−メトキシカルボニル−テトラシクロ［４．４．１２，５．１７，１０．０］ドデカ−３−エン、８−ヒドロキシメチル−テトラシクロ［４．４．１２，５．１７，１０．０］ドデカ−３−エン、８−カルボキシ−テトラシクロ［４．４．１２，５．１７，１０．０］ドデカ−３−エン、８−シクロペンチル−テトラシクロ［４．４．１２，５．１７，１０．０］ドデカ−３−エン、８−シクロヘキシル−テトラシクロ［４．４．１２，５．１７，１０．０］ドデカ−３−エン、８−シクロヘキセニル−テトラシクロ［４．４．１２，５．１７，１０．０］ドデカ−３−エン、８−フェニル−テトラシクロ［４．４．１２，５．１７，１０．０］ドデカ−３−エン、ペンタシクロ［６．５．１１，８．１３，６．０２，７．０９，１３］ペンタデカ−３，１０−ジエン、ペンタシクロ［７．４．１３，６．１１０，１３．０１，９．０２，７］ペンタデカ−４，１１−ジエンなどのノルボルナン環を有するノルボルネン系モノマーなどが挙げられる。【００５２】
また、５−メトキシカルボニルビシクロ［２．２．１］ヘプト−２−エン、５−メチル−５−メトキシカルボニルビシクロ［２．２．１］ヘプト−２−エン、５−シアノビシクロ［２．２．１］ヘプト−２−エン、８−メトキシカルボニルテトラシクロ［４．４．０．１２，５．１７，１０］ドデカ−３−エン、８−エトキシカルボニルテトラシクロ［４．４．０．１２，５．１７，１０］ドデカ−３−エン、８−ｎ−プロポキシカルボニルテトラシクロ［４．４．０．１２，５．１７，１０］ドデカ−３−エン、８−イソプロポキシカルボニルテトラシクロ［４．４．０．１２，５．１７，１０］ドデカ−３−エン、８−ｎ−ブトキシカルボニルテトラシクロ［４．４．０．１２，５．１７，１０］ドデカ−３−エン、８−メチル−８−メトキシカルボニルテトラシクロ［４．４．０．１２，５．１７，１０］ドデカ−３−エン、８−メチル−８−エトキシカルボニルテトラシクロ［４．４．０．１２，５．１７，１０］ドデカ−３−エン、８−メチル−８−ｎ−プロポキシカルボニルテトラシクロ［４．４．０．１２，５．１７，１０］ドデカ−３−エン、８−メチル−８−イソプロポキシカルボニルテトラシクロ［４．４．０．１２，５．１７，１０］ドデカ−３−エン、８−メチル−８−ｎ−ブトキシカルボニルテトラシクロ［４．４．０．１２，５．１７，１０］ドデカ−３−エンなどの極性基を有するノルボルネン系モノマーなども挙げられる。上記のノルボルネン系モノマーは、それぞれ単独であるいは２種以上組み合わせて用いることができる。【００５３】
本発明においては、上記ノルボルネン系モノマー以外に、付加共重合可能なモノマーとして、例えば、エチレン、プロピレン、１−ブテン、１−ペンテン、１−ヘキセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、４，４−ジメチル−１−ペンテン、４−エチル−１−ヘキセン、３−エチル−１−ヘキセン、１−オクテン、１−デセン、１−ドデセン、１−テトラデセン、１−ヘキサデセン、１−オクタデセン、１−エイコセンなどの炭素数２〜２０個を有するα−オレフィン；シクロブテン、シクロペンテン、シクロヘキセン、３，４−ジメチルシクロペンテン、３−メチルシクロヘキセン、２−（２−メチルブチル）−１−シクロヘキセン、シクロオクテンなどのシクロオレフィン；１，４−ヘキサジエン、４−メチル−１，４−ヘキサジエン、５−メチル−１，４−ヘキサジエン、１，７−オクタジエンなどの非共役ジエン；などを用いることができる。これらの共重合可能なモノマーは、それぞれ単独で、あるいは２種以上を組み合わせて使用することができる。【００５４】
上記ノルボルネン系モノマーの開環重合体は、開環重合触媒として、ルテニウム、ロジウム、パラジウム、オスミウム、イリジウム、白金などの金属のハロゲン化物、硝酸塩又はアセチルアセトン化合物と、還元剤とからなる触媒、又は、チタン、バナジウム、ジルコニウム、タングステン、モリブデンなどの金属のハロゲン化物若しくはアセチルアセトン化合物と、有機アルミニウム化合物とからなる触媒を用いて、溶媒中又は無溶媒で、通常、−５０℃〜１００℃の重合温度、０〜５０ｋｇ／ｃｍ２の重合圧力で開環重合させることにより得ることができる。【００５５】
ノルボルネン系モノマーの付加重合体又はノルボルネン系モノマーと上記付加共重合可能なモノマーとの付加共重合体は、例えば、モノマー成分を、溶媒中又は無溶媒で、チタン、ジルコニウム、又はバナジウム化合物と有機アルミニウム化合物とからなる触媒系の存在下で、通常、−５０℃〜１００℃の重合温度、０〜５０ｋｇ／ｃｍ２の重合圧力で共重合させる方法により得ることができる。【００５６】
水素添加ノルボルネン系重合体は、常法に従って、ノルボルネン系モノマーの開環（共）重合体又はノルボルネン系モノマーの付加重合体若しくはノルボルネン系モノマーと上記付加共重合可能なモノマーとの付加共重合体を水素添加触媒の存在下に水素と接触させ水素化する方法により得ることができる。【００５７】
単環の環状オレフィン系重合体としては、例えば、特開昭６４−６６２１６号公報に開示されているシクロヘキセン、シクロヘプテン、シクロオクテンなどの単環の環状オレフィン系単量体の付加重合体を用いることができる。【００５８】
環状共役ジエン系重合体としては、例えば、特開平６−１３６０５７号公報や特開平７−２５８３１８号公報に開示されているシクロペンタジエン、シクロヘキサジエンなどの環状共役ジエン系単量体を１，２−又は１，４−付加重合した重合体及びその水素添加物などを用いることができる。【００５９】
ビニル脂環式炭化水素系重合体としては、例えば、特開昭５１−５９９８９号公報に開示されているビニルシクロヘキセン、ビニルシクロヘキサンなどのビニル脂環式炭化水素系単量体の重合体及びその水素添加物、特開昭６３−４３９１０号公報、特開昭６４−１７０６号公報などに開示されているスチレン、α−メチルスチレンなどのビニル芳香族系単量体の重合体の芳香環部分の水素添加物などを用いることができる。【００６０】
ビニル脂環式炭化水素系重合体は、ブタジエン、イソプレンなどの共役ジエンモノマー、エチレン、プロピレンなどの鎖状オレフィンモノマー、アクリロニトリル、メタアクリロニトリルなどのニトリル系モノマー（メタ）アクリル酸メチル、（メタ）アクリル酸エチルなどのアクリル系モノマーなどを共重合させたものであってもよい。また、これらビニル脂環式炭化水素系重合体の立体配置については、アタクティック、アイソタクティック、シンジオタクティックの何れでもよく、例えば、ダイアッド表示によるシンジオタクティシティーで、０〜１００％の何れのものも用いることができる。【００６１】
本発明に用いる脂環構造含有重合体は極性基を有していてもよい。極性基としては、ヘテロ原子又はヘテロ原子を有する原子団等を挙げることができ、ヘテロ原子としては、例えば、酸素原子、窒素原子、ケイ素原子、ハロゲン原子等を挙げることができる。これらヘテロ原子の中でも、無機化合物との分散性及び相溶性の観点からすると、酸素原子及び窒素原子が好ましい。極性基の具体例には、カルボキシル基、カルボニルオキシカルボニル基、エポキシ基、ヒドロキシ基、オキシ基、エステル基、シラノール基、シリル基、アミノ基、ニトリル基、スルホン基等を挙げることができる。【００６２】
本発明で使用される脂環構造含有重合体の分子量は、使用目的に応じて適宜選択されるが、シクロヘキサン溶液（重合体が溶解しない場合はトルエン溶液）のゲル・パーミエーション・クロマトグラフ法で測定したポリイソプレン換算の重量平均分子量で、通常５，０００〜５００，０００、好ましくは８，０００〜３００，０００、より好ましくは１０，０００〜２００，０００の範囲であるときに、機械強度と成形加工性とが高度にバランスし、好適である。本発明で使用される脂環構造含有重合体のガラス転移温度（Ｔｇ）は、使用目的に応じて適宜選択されればよいが、通常５０〜３００℃、好ましくは６０〜２００℃、より好ましくは７０〜１８０℃である。【００６３】
本発明の樹脂組成物は、脂環構造含有重合体及び式（１）で示されるピペリジン誘導体以外に、顔料や染料のごとき着色剤、蛍光増白剤、分散剤、熱安定剤、光安定剤、紫外線吸収剤、耐電防止剤、酸化防止剤、滑剤、溶剤などを適宜配合したものであってもよい。【００６４】
本発明の樹脂組成物は、その調製法によって、特に限定されない。たとえば、脂環構造含有重合体をロール、ニーダー、押出混練機、バンバリーミキサー、フィーダールーダー等の混練器で練りながら、前記ピペリジン誘導体を添加する方法；又は脂環構造含有重合体の溶液に前記ピペリジン誘導体を溶解させ、該溶液から溶媒を除去する方法などが挙げられる。混練時の温度は好ましくは２００〜４００℃、さらに好ましくは２４０〜３５０℃である。【００６５】
本発明の樹脂組成物は、公知の成形方法によって各種成形体を得ることができる。成形方法としては、例えば、溶液流延法、溶融押出成形法、プレス成形法、インフレーション成形法、射出成形法、ブロー成形法、延伸成形法等が挙げられる。このようにして得られる成形体は、光学部品、自動車部品、電気・電子部品、包装材等の材料として好適で、特に包装材や燃料電池の燃料タンクなどの電子部品として好適に用いられる。特に本発明の樹脂組成物はブルーレーザーなどの高エネルギー線に対する耐性が高いので、ブルーレーザーを使用する光学部品、例えば、ピックアップレンズ、ｆθレンズなどのレンズ；ビデオディスク、メモリディスクなどの光ディスクなどに好適である。
【実施例】
【００６６】
以下に実施例及び比較例を挙げて、本発明を更に具体的に説明するが、本発明は、これらの実施例のみに限定されるものではない。なお、特に断りのない限り、部及び％は重量基準、圧力はゲージ圧である。【００６７】
〔製造例１〕
窒素雰囲気下に、脱水したトルエン６９０部に、１，４−メタノ−１，４，４ａ，９ａ−テトラヒドロフルオレン３００部、１−ヘキセン１．１部、塩化タングステンの０．３重量％トルエン溶液１１部及びテトラブチルスズ０．６部を加え、６０℃、常圧にて１時間重合させた。得られた重合体の数平均分子量（Ｍｎ）は１７，７００、重量平均分子量（Ｍｗ）は３５，４００、分子量分布（Ｍｗ／Ｍｎ）は２．０であった。なお、重合体のＭｗ及びＭｎはトルエンを溶剤に用いた高速液体クロマトグラフィー（ポリスチレン換算）により測定した。【００６８】
この重合反応溶液２４０部にアルミナ担持ニッケル触媒（触媒１部中にニッケル０．７０部及び酸化ニッケル０．２部含有、細孔容積０．８ｃｍ３／ｇ、比表面積３００ｃｍ２／ｃｍ）６部とイソプロピルアルコール５部とを加え、オートクレーブ中で２３０℃、４５ｋｇｆ／ｃｍ２で５時間水素添加反応させた。濾過によって触媒を除去した水素添加反応溶液をアセトン２５０部とイソプロパノール２５０部との混合溶液に、攪拌しながら注いで、水素添加物を沈澱させ、濾別して回収した。回収した水素添加物をさらにアセトン２００部で洗浄し、次いで１ｍｍＨｇ以下に減圧した１００℃の真空乾燥器で２４時間乾燥させた。水素添加物の収率は９９％であった。重合体主鎖の二重結合の水素添加率は９９．９％以上、芳香環構造の水素添加率は９９．８％であった。なお、水素添加率は１Ｈ−ＮＭＲによって測定した。水素添加物（以下、ＨＲＯＰ１という）の数平均分子量（Ｍｎ）は２２，６００、重量平均分子量（Ｍｗ）は４２，５００、分子量分布（Ｍｗ／Ｍｎ）は１．８８で、ガラス転移温度（Ｔｇ）は１３６℃であった。なお、水素添加物のＭｗ、Ｍｎはシクロヘキサンを溶剤に用いた高速液体クロマトグラフィー（ポリイソプレン換算）により測定した。【００６９】
〔製造例２〕
窒素雰囲気下に、脱水したシクロヘキサン５００部に、１−ヘキセン０．８２部、ジブチルエーテル０．１５部、トリイソブチルアルミニウム０．３０部を室温で反応器に入れ混合し、次いで４５℃に保ちながら８−エチルテトラシクロ［４．４．０．１２，５．１７，１０］ドデカ−３−エン（以下、ＥＴＤと略す）３０部、トリシクロ［４．３．０．１２，５］デカ−３，７−ジエン（以下、ＤＣＰという）１７０部及び六塩化タングステン０．７％トルエン溶液４０部を２時間かけて連続的に添加し重合した。重合溶液にブチルグリシジルエーテル１．０６部とイソプロピルアルコール０．５２部を加えて重合触媒を不活性化し重合反応を停止させた。重合溶液中に残った未反応ＥＴＤ及びＤＣＰの組成をガスクロマトグラフィー法により求め、その測定値から重合体中のＥＴＤ及びＤＣＰが、重量比で１５／８５のほぼ仕込組成に等しい状態で共重合されていることがわかった。【００７０】
次いで、この重合反応溶液１００部に、シクロヘキサン２７０部を加え、さらに水素化触媒としてニッケル−アルミナ触媒５部を加え、水素により５０ｋｇ／ｃｍ２に加圧して撹拌しながら温度２００℃まで加温し、４時間反応させて、ＥＴＤ／ＤＣＰ開環重合体水素添加物を２０％含有する反応溶液を得た。濾過によって触媒を除去した水素添加反応溶液をアセトン２５０部とイソプロパノール２５０部との混合溶液に、攪拌しながら注いで、水素添加物を沈澱させ、濾別して回収した。回収した水素添加物をさらにアセトン２００部で洗浄し、１ｍｍＨｇ以下に減圧した１００℃の真空乾燥器で２４時間乾燥させた。水素添加物の収率は９９％であった。この開環重合体水素添加物（以下、ＨＲＯＰ２という）の、重量平均分子量（Ｍｗ）は３１，０００、水素添加率は９９．９％、Ｔｇは１００℃であった。【００７１】
〔製造例３〕
窒素置換したステンレス製耐圧容器に、スチレン（Ｓｔ）７６部とイソプレン（ＩＰ）４部とを密封し攪拌して混合モノマーを調製した。次に、窒素置換した電磁撹拌装置を備えたステンレス鋼製オートクレーブに、脱水シクロヘキサン３２０部、混合モノマー４部及びジブチルエーテル０．１部を仕込み、それらを５０℃で撹拌しているところにｎ−ブチルリチウムのヘキサン溶液（濃度１５％）０．１８部を添加して重合を開始した。反応開始から０．５時間経過時（この時点での重合転化率は９６％であった）に、重合反応溶液に混合モノマー７６部を１時間かけて連続的に添加し、重合反応を継続させた。添加終了時（この時点での重合転化率は９５％であった）からさらに０．５時間経過した時に、イソプロピルアルコール０．１部を添加して重合反応を停止させて、スチレン−イソプレン共重合体を得た。【００７２】
次いで、上記重合反応溶液４００部に、安定化ニッケル水素化触媒（６０％ニッケル担持シリカ−アルミナ担体）８部を添加し、それをステンレス鋼製オートクレーブに仕込んだ。オートクレーブ内部を水素ガスで置換し、オートクレーブ内部の圧力を４．５ＭＰａに保つように水素を供給し、１６０℃で６時間水素添加反応を行った。次いで、ラジオライト＃８００を濾過床とする加圧濾過器を用いて、圧力０．２５ＭＰａで加圧濾過して、触媒が除去された無色透明な溶液を得た。この水素添加反応溶液をアセトン２５０部とイソプロパノール２５０部との混合溶液に、攪拌しながら注いで、水素添加物を沈澱させ、濾別して回収した。回収した水素添加物をさらにアセトン２００部で洗浄した後、１ｍｍＨｇ以下に減圧した１００℃の真空乾燥器で２４時間乾燥させた。水素添加物の収率は９９％であった。この水素添加物（以下、ＨＰＳｔという）の重量平均分子量（Ｍｗ）は９１，０００、分子量分布（Ｍｗ／Ｍｎ）は１．２７であった。また、Ｔｇは１２５℃であった。【００７３】
〔製造例４〕
充分に窒素置換した内容積５００ｍｌのガラス製オートクレーブにシクロヘキサン２３５ｍｌを装入し、液相及び気相を５０リットル／ｈｒの流量のエチレンで飽和させた。その後、このオートクレーブに２ｍｌのテトラシクロ［４．４．０．１２，５．１７，１０］ドデカ−３−エン（以下、「ＴＣＤ」と略記する。）、メチルアルミノキサン（ＭＡＯ）をアルミニウム原子換算で１．２５ｍｍｏｌ、引き続き、式（４）に示す構造のジアルコキシジクロロチタン触媒を０．００１ｍｍｏｌ加え重合を開始した。エチレンガス雰囲気下２５℃常圧で１０分間反応させた後、少量のイソブチルアルコールを添加することにより重合を停止した。重合終了後、反応物を５ｍｌの濃塩酸を加えたアセトン／メタノール（それぞれ５００ｍｌ）混合溶媒に投入してポリマーを全量析出後、攪拌後グラスフィルターで濾過した。ポリマーを１３０℃、１０時間で減圧乾燥した後、エチレン／ＴＣＤ共重合体を得た。エチレン／ＴＣＤ共重合体（以下、ＡＰＯという）の重量平均分子量（Ｍｗ）、及び分子量分布（Ｍｗ／Ｍｎ）を測定したところ、Ｍｗ＝６５，０００、Ｍｗ／Ｍｎ＝２．１５であった。また、ガラス転移温度は１３２℃であった。【００７４】
【化７】
0005115197.tif 000008
【００７５】
〔製造例５〕
温度計、撹拌機及びホスゲン吹込み管を備えた反応器にイオン交換水８４０．０部及び水酸化カリウム５８．８部を仕込み、これに４，４’−（ｐ−フェニレンジイソプロピリデン）ジフェノール４８．４部、２，２−ビス（３−メチル−４−ヒドロキシフェニル）プロパン２３．９部及びハイドロサルファイト０．１５部を溶解し、さらに塩化メチレン５５５．０部を加え、最後に１８〜２１℃でホスゲン３０．０部を約３５分間かけて吹込んだ。
次いでｐ−ｔｅｒｔ−ブチルフェノール１．７５部を加え、さらにトリエチルアミン０．０８部を加えて乳化させ２６〜３３℃で１時間撹拌して反応させた。反応生成物を塩化メチレンで希釈して水洗し、塩酸酸性にして水洗し、水相の導電率がイオン交換水のそれと殆ど同じになったところで有機相を分離し、塩化メチレンを蒸発しながら粉砕してパウダー状のポリマー７７．７部（収率９７％）を得た。この重合体（以下、ＰＣという）のＴｇは１３９℃であった。【００７６】
〔製造例６〕
攪拌機を備えたセパラブルフラスコに純水１５００部を入れ、分散剤としてポリビニルアルコール１５部を加え溶解させた。別にメチルメタクリレート１０００部にｎ−オクチルメルカプタン１．５部及びアゾビスイソブチロニトリル１．０部を加え溶解させて混合物を得た。この混合物を前記セパラブルフラスコに投入し、窒素置換しながら４００ｒｐｍで１５分間攪拌した。次いで７５℃に加熱して重合を開始させ、ピーク時間後９５℃で３０分間重合を継続した。得られたビーズ状重合体（以下、ＰＭＭＡという）をろ別、水洗し、７５℃で２４時間乾燥した。【００７７】
実施例１
製造例１で得られたＨＲＯＰ１  １００部と、Ｎ，Ｎ’−ビス（２，２，６，６−テトラメチル−４−ピペリジル）−Ｎ，Ｎ’−ジホルミルヘキサメチレンジアミン（安定剤Ａ）０．１部とを２軸混練機で混練して押し出し、ペレット化した樹脂組成物を得た。【００７８】
（光線透過率）
このペレットを８０℃で４時間加熱し乾燥させ、次いで射出成形装置を用いて、６５ｍｍ×６５ｍｍ×３ｍｍの成形体を得た。この成形体の波長４００ｎｍ、光路長３ｍｍにおける光線透過率を分光光度計（日本分光社製、「Ｖ−５７０」）を用いて測定した。【００７９】
（耐レーザー性）
次いで、成形体に、６０℃の環境下で、４０５±１０ｎｍ、４００ｍＷ／ｃｍ２のレーザーを２４０時間照射した。レーザー照射後の成形体の光線透過率を分光光度計（日本分光社製、「Ｖ−５７０」）を用いて測定し、その４００ｎｍの光線透過率の低下量（耐レーザー性）を求めた。【００８０】
（飽和吸水率）
ＪＩＳ  Ｋ７２０９に従い測定した。成形体を５０℃で２４時間乾燥し、デシケータ中で放冷し、次いで成形体の乾燥質量（Ｍ１）を測定した。温度２３℃、相対湿度５０％の室内で、質量変化が無くなるまで（飽和するまで）成形体を水に浸漬し、次いで成形体の飽和吸水質量（Ｍ２）を測定した。これらの測定値から次式により飽和吸水率を求めた。
飽和吸水率（％）＝［（Ｍ２−Ｍ１）／Ｍ１］×１００
これらの評価結果を表１に示す。【００８１】
実施例２
ＨＲＯＰ１に代えて製造例２で得られたＨＲＯＰ２を用いた他は実施例１と同様にして樹脂組成物を得た。【００８２】
実施例３
ＨＲＯＰ１に代えて製造例３で得られたＨＰＳｔを用いた他は実施例１と同様にして樹脂組成物を得た。【００８３】
実施例４
ＨＲＯＰ１に代えて製造例４で得られたＡＰＯを用いた他は実施例１と同様にして樹脂組成物を得た。【００８４】
実施例５
ＨＲＯＰ１に代えて製造例３で得られたＨＰＳｔを用い、安定剤Ａに代えてＮ，Ｎ’−ビス（２，２，６，６−テトラメチル−４−Ｎ−メチルピペリジル）−Ｎ，Ｎ’−ジホルミル−ヘキサメチレンジアミン（安定剤Ｂ）を用いた他は実施例１と同様にして樹脂組成物を得た。【００８５】
実施例６
ＨＲＯＰ１に代えて製造例３で得られたＨＰＳｔを用い、安定剤Ａに代えてＮ，Ｎ’−ビス（２，２，６，６−テトラメチル−４−ピペリジル）−Ｎ，Ｎ’−ビスヘキサメチレンステアリン酸アミド（安定剤Ｃ）を用いた他は実施例１と同様にして樹脂組成物を得た。【００８６】
比較例１
ＨＲＯＰ１に代えて製造例３で得られたＨＰＳｔを用い、安定剤Ａに代えて１−｛２−〔３−（３，５−ジ−ｔ−ブチル−４−ヒドロキシフェニル）プロピオニルオキシ〕エチル｝−４−〔３−（３，５−ジ−ｔ−ブチルー４−ヒドロキシフェニル）プロピオニルオキシ〕−２，２，６，６−テトラメチルピペリジン（安定剤Ｄ）を用いた他は実施例１と同様にして樹脂組成物を得た。【００８７】
比較例２
ＨＲＯＰ１に代えて製造例３で得られたＨＰＳｔを用い、安定剤Ａに代えてジブチルアミンと、１，３，５−トリアジン・Ｎ，Ｎ’−ビス（２，２，６，６−テトラメチル−４−ピペリジル）−１，６−ヘキサメチレンジアミンと、Ｎ−（２，２，６，６−テトラメチル−４−ピペリジル）ブチルアミンとの重縮合物（安定剤Ｅ）を用いた他は実施例１と同様にして樹脂組成物を得た。【００８８】
比較例３
ＨＲＯＰ１に代えて製造例３で得られたＨＰＳｔを用い、安定剤Ａに代えてビス（２，２，６，６−テトラメチル−４−ピペリジン）セバケート（安定剤Ｆ）を用いた他は実施例１と同様にして樹脂組成物を得た。【００８９】
比較例４
ＨＲＯＰ１に代えて製造例５で得られたＰＣを用いた他は実施例１と同様にして樹脂組成物を得た。【００９０】
比較例５
ＨＲＯＰ１に代えて製造例６で得られたＰＭＭＡを用いた他は実施例１と同様にして樹脂組成物を得た。【００９１】
【表１】
0005115197.tif 000009
【００９２】
ＨＲＯＰ１：製造例１で得られたノルボルネン構造を有する単量体の開環重合体水素添加物
ＨＲＯＰ２：製造例２で得られたノルボルネン構造を有する単量体の開環重合体水素添加物
ＨＰＳｔ：製造例３で得られたスチレンとイソプレンとの共重合体の芳香環水素化物
ＡＰＯ：製造例４で得られたノルボルネン構造を有する単量体とエチレンとの付加共重合体
ＰＣ：製造例５で得られたポリカーボネート樹脂
ＰＭＭＡ：製造例６で得られたポリメチルメタクリレート樹脂【００９３】
安定剤Ａ：Ｎ，Ｎ’−ビス（２，２，６，６−テトラメチル−４−ピペリジル）−Ｎ，Ｎ’−ジホルミル−ヘキサメチレンジアミン
安定剤Ｂ：Ｎ，Ｎ’−ビス（２，２，６，６−テトラメチル−４−Ｎ−メチルピペリジル）−Ｎ，Ｎ’−ジホルミル−ヘキサメチレンジアミン
安定剤Ｃ：Ｎ，Ｎ’−ビス（２，２，６，６−テトラメチル−４−ピペリジル）−Ｎ，Ｎ’−ビスヘキサメチレンステアリン酸アミド
安定剤Ｄ：１−｛２−〔３−（３，５−ジ−ｔ−ブチル−４−ヒドロキシフェニル）プロピオニルオキシ〕エチル｝−４−〔３−（３，５−ジ−ｔ−ブチルー４−ヒドロキシフェニル）プロピオニルオキシ〕−２，２，６，６−テトラメチルピペリジン
安定剤Ｅ：ジブチルアミンと、１，３，５−トリアジン・Ｎ，Ｎ’−ビス（２，２，６，６−テトラメチル−４−ピペリジル）−１，６−ヘキサメチレンジアミンと、Ｎ−（２，２，６，６−テトラメチル−４−ピペリジル）ブチルアミンとの重縮合物
安定剤Ｆ：ビス（２，２，６，６−テトラメチル−４−ピペリジン）セバケート【００９４】
実施例及び比較例から、脂環構造含有重合体と式（１）で示されるピペリジン誘導体を含有する本発明の樹脂組成物は、光線透過率が、青色レーザーの長時間照射によってもほとんど低下しない。これに対して、他の光安定剤を含有する樹脂組成物（比較例１〜３）では青色レーザーの照射で光線透過率が１％以上低下することがわかる。また、ポリカーボネートやポリメチルメタクリレートなどの脂環構造含有重合体以外の樹脂では、式（１）で示されるピペリジン誘導体を含有させても、吸水率が高いことがわかる。